СПОСОБ ПОЛУЧЕНИЯ ЖИДКОСТНОГО ЛАЗЕРНО-АКТИВНОГО МАТЕРИАЛА

1. Способ получения урансодержащего неорганического жидкостного лазерно-активного материала для оптических квантовых генераторов и усилителей с прямой ядерной накачкой на основе оксихлорида фосфора, кислоты Льюиса, ионов неодима и уранила путем растворения соединений уранила и неодима в бинарном растворителе оксихлорид фосфора-тетрахлорид олова при нагревании с последующей отгонкой части растворителя, отличающийся тем, что приготовление урансодержащего жидкостного лазерно-активного материала проводят при температуре меньшей, чем температура кипения растворителя при атмосферном давлении, а в качестве соединения уранила используют перхлорат уранила.
4
4
2. Способ по п.1, отличающийся тем, что приготовление урансодержащего жидкостного лазерно-активного материала проводят при температуре кипения растворителя при полном давлении 2·10 Па≤Р<6·10 Па.
3
3
2
3
3
2
3
2
3+
2+
3+
2+
2+
3+
3. Способ по п.1, отличающийся тем, что приготовление урансодержащего лазерного жидкого материала разбивают на отдельные стадии, и сначала раздельно готовят лазерный жидкий материал POCl-кислота Льюиса-Nd без урана и урансодержащий жидкий материал POCl-кислота Лыоиса-UO  без неодима, а затем после смешивания двух раздельно приготовленных жидкостей POCl-кислота Льюиса-Nd и POCl-кислота Льюиса-UO  готовят урансодержащий лазерный жидкий материал POCl-кислота Льюиса-UO -Nd.
4
3
2
3+
4. Способ по п.1, отличающийся тем, что в качестве кислоты Льюиса используют тетрахлорид олова (SnCl), а для получения ионов неодима (Nd) растворяют кристаллогидрат хлорида неодима NdCl·xHO, где х=1-6.
5
3
3
2
3+
5. Способ по п.1, отличающийся тем, что в качестве кислоты Льюиса используют пентахлорид сурьмы (SbCl), а для получения ионов неодима (Nd) растворяют кристаллогидрат трифторацетата неодима Nd(CFCOO)·xHO, где х=1-3.